(57)【要約】【課題】  無線ＬＡＮ用の 2.4ＧＨｚ， 5.2ＧＨｚの周波数の電波に対して、15ｄＢ以上、特には20ｄＢ以上の反射減衰量の電波吸収特性を有する電波吸収体を提供することを目的とする。【解決手段】  電波が入射する側から順に、3000乃至5000Ω／□の表面抵抗値を有する第１抵抗層１と、第１内装材層11と、 150乃至 250Ω／□の表面抵抗値を有する第２抵抗層２と、第２内装材層12と、反射層３と、を備える。そして、無線ＬＡＮ用電波の不要電波を吸収するのに用いられる。【選択図】  図１
2005203438.tif 000002
【特許請求の範囲】
【請求項１】
電波が入射する側から順に、第１抵抗層（１）と、第１内装材層（11）と、第２抵抗層（２）と、第２内装材層（12）と、反射層（３）と、を備えたことを特徴とする電波吸収体。
【請求項２】
電波が入射する側から順に、3000乃至5000Ω／□の表面抵抗値を有する第１抵抗層（１）と、第１内装材層（11）と、 150乃至 250Ω／□の表面抵抗値を有する第２抵抗層（２）と、第２内装材層（12）と、反射層（３）と、を備えたことを特徴とする電波吸収体。
【請求項３】
上記第１・第２内装材層（11)(12）は、厚さ寸法（Ｔ11)(Ｔ12）が９mm乃至12mmに設定され、かつ、誘電率が 2.7乃至 2.9に設定された請求項１又は２記載の電波吸収体。
【請求項４】
上記第１・第２内装材層（11)(12）が、石膏ボード、パーライト板、合板から選ばれる少なくとも１種から成る請求項１，２又は３記載の電波吸収体。
【請求項５】
上記第１抵抗層（１）の上記電波が入射してくる側に、表面化粧板（４）が積層されている請求項１，２，３又は４記載の電波吸収体。
【請求項６】
無線ＬＡＮ用電波を吸収するのに用いられる請求項１，２，３，４又は５記載の電波吸収体。
【発明の詳細な説明】
【技術分野】
【０００１】
本発明は、電波吸収体に関するものである。
【背景技術】
【０００２】
近年、携帯電話を始めとする情報端末機器の利用が急速に増加してきている。
特に、無線ＬＡＮ用の電波には、 2.4ＧＨｚ， 5.2ＧＨｚの２種類が割り当てられており、その周波数の電波でパソコン，携帯電話，携帯端末を使って情報の伝達を行っているが、それらの不要電波（反射などによって発生する電波）による機器の誤作動が問題になってきており、電波環境を改善する対策が種々検討されている。
従来知られている無線ＬＡＮ用電波の対策として、石膏ボードの表裏面のいずれかの面をアルミ箔で被覆して電波を遮断する電波シールド構造体がある（例えば、特許文献１参照）。この電波シールド構造体が壁や天井の内装材として施工され、外部からの電波の進入・放出を防ぐ対策とされている。
【特許文献１】特開２０００−３３６７９６号公報
【発明の開示】
【発明が解決しようとする課題】
【０００３】
この従来の電波シールド構造体は、電波を遮断（遮蔽）することを目的としており、電波の進入・放出を防ぐためには有効であるが、電波の反射を抑制する（不要電波（反射波）の発生を抑制する）ことはできないものである。
上述したように、無線ＬＡＮ用の電波の使用が近年急増しているため、周波数が 2.4ＧＨｚ， 5.2ＧＨｚである２種類の電波に対して、不要電波の発生を抑制するための有効な対策をとる必要がある（良好な電波吸収特性を有する電波吸収体が必要である）。
【０００４】
そこで、本発明は、無線ＬＡＮ用の 2.4ＧＨｚ， 5.2ＧＨｚの周波数の電波に対して、15ｄＢ以上、特には20ｄＢ以上の反射減衰量の電波吸収特性を有する電波吸収体を提供することを目的とする。
【課題を解決するための手段】
【０００５】
上記の目的を達成するために、本発明に係る電波吸収体は、電波が入射する側から順に、第１抵抗層と、第１内装材層と、第２抵抗層と、第２内装材層と、反射層と、を備えたものである。
【０００６】
また、電波が入射する側から順に、3000乃至5000Ω／□の表面抵抗値を有する第１抵抗層と、第１内装材層と、 150乃至 250Ω／□の表面抵抗値を有する第２抵抗層と、第２内装材層と、反射層と、を備えたものである。
【０００７】
また、上記第１・第２内装材層は、厚さ寸法が９mm乃至12mmに設定され、かつ、誘電率が 2.7乃至 2.9に設定されている。
また、上記第１・第２内装材層が、石膏ボード、パーライト板、合板から選ばれる少なくとも１種から成る。
また、上記第１抵抗層の上記電波が入射してくる側に、表面化粧板が積層されている。  そして、無線ＬＡＮ用電波を吸収するのに用いられるものである。
【発明の効果】
【０００８】
本発明は、次のような著大な効果を奏する。
無線ＬＡＮ用の 2.4ＧＨｚ， 5.2ＧＨｚの２種類の電波に対して、確実に有効な反射減衰量となり、充分な電波吸収特性を有する。
よって、室内の壁や天井等に使用されれば、確実に、不要電波を吸収できると共に、反射等により発生する不要電波を抑制することができ、近年利用が増加しているパソコン，携帯電話，携帯端末等の無線ＬＡＮ用の不要な反射波（不要電波）を効率よく吸収し、機器が誤作動を起こすのを防ぐことができる。
このように、電波環境を改善する対策として、大きな効果を発揮することができる。
【発明を実施するための最良の形態】
【０００９】
以下、実施の形態を示す図面に基づき、本発明を詳説する。
図１に示すように、この電波吸収体10は、電波が入射する側から順に、第１抵抗層１と、第１内装材層11と、第２抵抗層２と、第２内装材層12と、反射層３と、が積層されたものである。図例では、第１・第２内装材層１，２が石膏ボード層から成る。
または、第１抵抗層１の前面側（電波が入射してくる側）に、壁紙等の表面化粧板４が積層されてもよい。
【００１０】
具体的には、表面化粧板４の材質は、例えば、塩化ビニル，ポリエチレン等の樹脂製シートから成るもので、第１抵抗層１を保護し、室内の美観を維持する目的を有する。
この表面化粧板４の厚さ寸法Ｔ4 は、（後述する）電波吸収特性を低下させない範囲に設定されればよく、 0.1mm乃至 0.8mmであるのが好ましい。
厚さ寸法Ｔ4 が、 0.1mm未満であると、第１抵抗層１を保護する能力が低下してしまい、また 0.8mm超過であると、上記電波吸収特性が低下してしまう。
【００１１】
次に、第１抵抗層１について説明すると、第１抵抗層１の表面抵抗値は、3000乃至5000Ω／□に設定される。
特には、電波吸収体10が、第１抵抗層１の前面側に表面化粧板４を積層したものでない場合は、上記表面抵抗値を3000乃至4000Ω／□に設定すればよい。
あるいは、第１抵抗層１の前面側に表面化粧板４を積層した場合は、表面抵抗値を3500乃至5000Ω／□に設定する。
上記表面抵抗値が3000Ω／□未満であったり、あるいは5000Ω／□超過であると、（後述する）無線ＬＡＮ用の 2.4ＧＨｚ， 5.2ＧＨｚの２種類の電波に対する反射減衰量が20ｄＢ未満となり、充分な電波吸収特性を得ることが困難になる。
第１抵抗層１は、例えば、酸化インジウムスズ（ＩＴＯ）膜，導電性樹脂製シート，導電性ゴム引き布等の材料を有するものである。
【００１２】
次に、第２抵抗層２について説明すると、表面抵抗値は、 150乃至 250Ω／□に設定される。
特には、電波吸収体10が、第１抵抗層１の前面側に表面化粧板４を積層したものでない場合は、上記表面抵抗値を 150乃至 210Ω／□に設定すればよく、あるいは、表面化粧板４を積層した場合は、表面抵抗値を 215乃至 250Ω／□に設定すればよい。
上記表面抵抗値が 150Ω／□未満であったり、あるいは 250Ω／□超過であると、（後述する）無線ＬＡＮ用の 2.4ＧＨｚ， 5.2ＧＨｚの２種類の電波に対する（電波吸収体10の）反射減衰量が20ｄＢ未満となり、充分な電波吸収特性を得ることが困難になる。
第２抵抗層２も、第１抵抗層１と同じ材料を有するように構成すればよい。
【００１３】
次に、第１内装材層（スペーサ層）11と、第２内装材層（スペーサ層）12について説明すると、例えば、一般的に内装材として使用されている建材を使用すれば良く、具体的には、石膏ボード、パーライト板、合板（コンポジットパネル）等が挙げられる。中でも、不燃という効果を有する点で、石膏ボードが好ましい。
また、夫々の厚さ寸法Ｔ11，Ｔ12が９mm乃至12mmに設定される場合、誘電率が 2.7乃至 2.9に設定されるのが好ましい。
厚さ寸法Ｔ11，Ｔ12が９mm未満若しくは12mm超過であったり、また、誘電率が 2.7未満若しくは 2.9超過であると、 2.4ＧＨｚ， 5.2ＧＨｚの２種類の電波に対する（電波吸収体10の）反射減衰量が20ｄＢ未満となり、充分な電波吸収特性を得られなくなる。
なお、第１・第２内装材層11，12は、石膏ボード、パーライト板、合板のうちから２種類以上を選んで積層したものであったり、あるいは、第１内装材層11と、第２内装材層12とが、互いに異なる建材から成るように、選ばれてもよい。
【００１４】
次に、反射層３は、表面抵抗値は、50Ω／□以下に設定されるのが好ましい。
また、反射層３の材質は、例えば、アルミニウム，銅等の導電性を有するものであればよく、その態様としては、テープ状，箔状，網状等に形成されたものがよい。
また、上記のアルミニウム，銅等を、ラミネートテープ状とすれば、施工作業をし易く、汚れ防止にもなり好都合である。
【００１５】
電波吸収体10の製造方法を説明すると、第１・第２内装材層11，12に第１・第２抵抗層１，２を積層する手段の一例として、該抵抗層１，２が例えばＩＴＯ膜の場合、ＩＴＯ膜をＰＥＴ等の樹脂薄膜に予め蒸着させておいて、そのＰＥＴを上記内装材層11，12に、澱粉系接着剤や両面粘着テープ等を用いて積層する方法がある。
また、他の各構成材料（例えば、第１抵抗層１と表面化粧板４、あるいは第２内装材層12と反射層３）も、澱粉系接着剤や両面粘着テープ等を用いて貼り付ける。
あるいは、抵抗層１，２と内装材層11，12の積層方法として、ＩＴＯ膜を内装材層11，12に蒸着させてもよい。
【００１６】
次に、電波吸収体10に対して電波を入射させた実施例と実測結果について説明する。
まず、電波吸収体10が、表面化粧板４が備えていないものであって、ＰＥＴに3500Ω／□のＩＴＯ膜を蒸着させた第１抵抗層１と、厚さ寸法Ｔ11が11.5mmで誘電率が2.85の第１内装材層（第１石膏ボード層）11と、ＰＥＴに 200Ω／□のＩＴＯ膜を蒸着させた第２抵抗層２と、厚さ寸法Ｔ12が11.5mmで誘電率が2.85の第２内装材層（第２石膏ボード層）12と、アルミニウム箔から成る反射層３と、を夫々澱粉系接着剤にて貼り合わせたものについて、電波吸収特性（反射減衰量）を測定した。
図２は、この電波吸収体10に電波を入射させたときアーチ法を用いて測定した周波数と反射減衰量との関係を示すグラフ図である。
電波吸収体10に、電波を入射角度10°で入射した。
この図２で示すように、電波は、周波数が 2.4ＧＨｚ， 5.2ＧＨｚの近傍で、反射減衰量が20ｄＢ以上となっている。このように、電波は、 2.4ＧＨｚ， 5.2ＧＨｚの２種類の周波数の場合に、20ｄＢ以上の反射減衰量となり、上記電波吸収体10は、充分な電波吸収特性を有している。
【００１７】
次に、電波吸収体10が、厚さ寸法Ｔ4 が0.55mmで誘電率が４の塩化ビニル製表面化粧板４と、ＰＥＴに4000Ω／□のＩＴＯ膜を蒸着させた第１抵抗層１と、厚さ寸法Ｔ11が11.5mmで誘電率が2.85の第１内装材層11（第１石膏ボード層）と、ＰＥＴに 215Ω／□のＩＴＯ膜を蒸着させた第２抵抗層２と、厚さ寸法Ｔ12が11.5mmで誘電率が2.85の第２内装材層（第２石膏ボード層）12と、アルミニウム箔から成る反射層３と、を張り合わせたものについて、電波吸収特性（反射減衰量）を測定した。
図３は、この電波吸収体10に電波を入射させたときアーチ法を用いて測定した周波数と反射減衰量との関係を示すグラフ図である。
この図３でも、電波は、周波数が 2.4ＧＨｚ， 5.2ＧＨｚの近傍で、反射減衰量が20ｄＢ以上となっており、 2.4ＧＨｚ， 5.2ＧＨｚの２種類の周波数の場合に、20ｄＢ以上の反射減衰量となり、この電波吸収体10も、充分な電波吸収特性を有している。
【００１８】
以上のように、電波吸収体10は、電波が入射する側から順に、第１抵抗層１と、第１内装材層（第１石膏ボード層）11と、第２抵抗層２と、第２内装材層（第２石膏ボード層）12と、反射層３と、を備えるので、無線ＬＡＮ用の 2.4ＧＨｚ， 5.2ＧＨｚの２種類の電波に対して、確実に有効な反射減衰量となり、充分な電波吸収特性を有する。
よって、確実に、電波を吸収できると共に、反射等により発生する不要な反射波（不要電波）を抑制することができ、電波により機器が誤作動を起こしてしまう問題を解消できる。
【００１９】
また、電波が入射する側から順に、3000乃至5000Ω／□の表面抵抗値を有する第１抵抗層１と、第１内装材層（第１石膏ボード層）11と、 150乃至 250Ω／□の表面抵抗値を有する第２抵抗層２と、第２内装材層（第２石膏ボード層）12と、反射層３と、を備えているので、 2.4ＧＨｚ， 5.2ＧＨｚの２種類の電波に対する反射減衰量が20ｄＢ以上となり、充分な電波吸収特性を有する。
よって、確実に、無線ＬＡＮ用の電波を吸収できると共に、反射等により発生する不要な反射波（不要電波）を抑制することができ、電波により機器が誤作動を起こしてしまう問題を解消できる。
【００２０】
また、第１・第２内装材層（石膏ボード層）11，12は、厚さ寸法Ｔ11，Ｔ12が９mm乃至12mmに設定され、かつ、誘電率が 2.7乃至 2.9に設定されているので、 2.4ＧＨｚ， 5.2ＧＨｚの２種類の電波に対する電波吸収性能を低下させることがなく、至便である。
そして、補強としての機能を、効果的に発揮することができる。
【００２１】
また、第１・第２内装材層（石膏ボード層）11，12が、石膏ボード、パーライト板、合板から選ばれる少なくとも１種から成るので、一般的に内装材として使用される建材を使うことで、効果的に、電波を吸収できると共に反射等により発生する不要な反射波（不要電波）を抑制することができて、至便である。
【００２２】
また、第１抵抗層１の上記電波が入射してくる側に、表面化粧板４が積層されるので、第１抵抗層１の表面側を保護できると共に、室内の美観を維持することができる。
【００２３】
また、無線ＬＡＮ用電波を吸収するのに用いられるので、室内の壁や天井等に使用されれば、近年利用が増加しているパソコン，携帯電話，携帯端末等の無線ＬＡＮ用電波を効率よく吸収し、様々な機器が誤作動を起こすのを防ぐことができる。
このように、電波環境を改善する対策として、大きな効果を発揮することができる。
【図面の簡単な説明】
【００２４】
【図１】本発明に係る電波吸収体の実施の一形態を示す断面正面図である。
【図２】電波の周波数と反射減衰量との関係を示すグラフ図である。
【図３】電波の周波数と反射減衰量との関係を示すグラフ図である。
【符号の説明】
【００２５】
１  第１抵抗層
２  第２抵抗層
３  反射層
４  表面化粧板
10  電波吸収体
11  第１内装材層（第１石膏ボード層）
12  第２内装材層（第２石膏ボード層）
Ｔ11  厚さ寸法
Ｔ12  厚さ寸法
【図１】
2005203438.tif 000003
【図２】
2005203438.tif 000004
【図３】
2005203438.tif 000005